(57)【要約】【課題】自動車車体の金属部材及びプラスチック部材に対して、優れた鮮映性を有する複層塗膜を形成することができる方法を提供すること。【解決手段】（１）プライマー塗膜形成工程、（２）工程（１）の塗膜上に溶剤系第１着色塗料（Ｘ）による塗膜を形成する工程、（３）工程（２）の塗膜上に溶剤系第２着色塗料（Ｙ）による塗膜を形成する工程、（４）工程（３）の塗膜上に溶剤系２液型クリヤー塗料（Ｚ）によりクリヤー塗膜を形成する工程、並びに（５）工程（１）〜（４）の塗膜を加熱し、硬化させる工程、を順次行なう複層塗膜形成方法であって、前記塗料（Ｘ）が、水酸基含有樹脂（Ａ）及びポリイソシアネート化合物（Ｉ）を含有し、前記塗料（Ｙ）が、水酸基含有樹脂（Ｂ）を含有し、前記樹脂（Ａ）の溶解性パラメーターδＡと前記樹脂（Ｂ）の溶解性パラメーターδＢが、０．６＜δＡ−δＢ＜１．２の関係である、複層塗膜形成方法。【選択図】なし【特許請求の範囲】
【請求項１】
（１）金属部材及びプラスチック部材の少なくとも一方を含む自動車外板の表面に、プライマー塗料（Ｐ）を塗装して未硬化のプライマー塗膜を形成する工程、
（２）工程（１）で得られた未硬化のプライマー塗膜上に溶剤系第１着色塗料（Ｘ）を塗装して未硬化の第１着色塗膜を形成する工程、
（３）工程（２）で得られた未硬化の第１着色塗膜上に溶剤系第２着色塗料（Ｙ）を塗装して未硬化の第２着色塗膜を形成する工程、
（４）工程（３）で得られた未硬化の第２着色塗膜上に溶剤系２液型クリヤー塗料（Ｚ）を塗装して未硬化のクリヤー塗膜を形成する工程、並びに
（５）工程（１）〜（４）で形成された未硬化のプライマー塗膜、未硬化の第１着色塗膜、未硬化の第２着色塗膜及び未硬化のクリヤー塗膜を７５〜９５℃に加熱することによって、これら塗膜を同時に硬化させる工程、
を順次行なう複層塗膜形成方法であって、
前記溶剤系第１着色塗料（Ｘ）が、水酸基含有樹脂（Ａ）及びポリイソシアネート化合物（Ｉ）を含有する２液型塗料組成物であり、
前記溶剤系第２着色塗料（Ｙ）が、水酸基含有樹脂（Ｂ）を含有する１液型塗料組成物であって、
前記水酸基含有樹脂（Ａ）の溶解性パラメーターδＡと前記水酸基含有樹脂（Ｂ）の溶解性パラメーターδＢが、０．６＜δＡ−δＢ＜１．２の関係であることを特徴とする複層塗膜形成方法。
【請求項２】
前記水酸基含有樹脂（Ａ）の重量平均分子量が２９，０００〜４７，０００の範囲内である請求項１に記載の複層塗膜形成方法。
【請求項３】
前記水酸基含有樹脂（Ｂ）の重量平均分子量が１５，０００〜４０，０００である請求項１に記載の複層塗膜形成方法。
【発明の詳細な説明】
【技術分野】
【０００１】
本発明は、自動車車体に用いられる金属部材に対してもプラスチック部材に対しても優れた鮮映性を有する複層塗膜を形成することができる複層塗膜形成方法に関する。
【背景技術】
【０００２】
一般に、自動車車体は、ボディを形成する金属部材とバンパー等のプラスチック部材とを有する。
【０００３】
かかる自動車車体の塗装においては、従来、金属部材とプラスチック部材、それぞれの部材に適した別々の塗料及び別々の塗装工程で塗装し、その後、プラスチック部材を金属部材に装着するという工程が広く採用されている。
【０００４】
しかし近年、自動車車体の製造工程における設備コストの低減のためや、金属部材とプラスチック部材との色調を一致させるために、プラスチック部材を金属部材に装着した状態で塗装する方法が求められている。
【０００５】
例えば、特許文献１には、カチオン型電着塗料をあらかじめ塗装した金属部材とプラスチック部材とを組立てて自動車外板部とし、該両部材に、オレフィン系樹脂とウレタン系樹脂とから成る組成物をビヒクル主成分とする水性バリアーコートを塗装し、次いで必要に応じて中塗り塗料を塗装してから、上塗り塗料を塗装することを特徴とする自動車外板部の塗装方法が開示されている。
【０００６】
また、特許文献２には、電着塗装した金属部材とプラスチック部材とを組立一体化し、該両部材表面に、イソシアネート変性ポリブタジエン樹脂、数平均分子量が１５０〜５０，０００のポリオール成分、及び導電性フイラーを主成分とし、かつ静的ガラス転移温度が−１００〜０℃の塗膜を形成しうる溶剤系塗料を塗装し、必要に応じて中塗塗装した後、上塗塗装することを特徴とする塗膜の形成法が開示されている。
しかしながら、特許文献１及び特許文献２に記載のいずれの塗装方法でも、得られる複層塗膜の低温環境下（−３０℃）での耐衝撃性はまだ十分とは言いがたい。
【０００７】
低温環境下での物性確保については例えば特許文献３に、被塗物に電着塗膜、中塗塗膜、ベースコート塗膜、クリヤーコート塗膜が順次積層される複層塗膜形成方法であって、該クリヤーコート塗膜が−２０℃における抗張力が６０ＭＰａ以上、かつ破断伸び率が５％以上である複層塗膜形成方法が開示されている。
【先行技術文献】
【特許文献】
【０００８】
【特許文献１】特開平４−１２２４７４号公報
【特許文献２】特開平１−２８８３７２号公報
【特許文献３】特開２０１１−０２０１０４号公報
【発明の概要】
【発明が解決しようとする課題】
【０００９】
しかしながら、自動車はその意匠性が非常に重要であり、塗装後の仕上がり品質、特に優れた鮮映性が求められているところ、特許文献１〜３では、形成された塗膜の鮮映性に関しては検討されておらず、その効果は不明であった。
【００１０】
本発明はこれらの点を考慮してなされたものであり、自動車車体に用いられる金属部材に対してもプラスチック部材に対しても、優れた鮮映性を有する複層塗膜を形成することができる複層塗膜形成方法を提供することを目的とする。
【課題を解決するための手段】
【００１１】
本発明者らは、上記の目的を達成すべく鋭意検討を重ねた結果、以下の複層塗膜形成方法により、上記課題を解決できることを見出し、本発明を完成するに至った。
【００１２】
すなわち、本発明は下記＜１＞〜＜３＞に関するものである。
＜１＞（１）金属部材及びプラスチック部材の少なくとも一方を含む自動車外板の表面に、プライマー塗料（Ｐ）を塗装して未硬化のプライマー塗膜を形成する工程、
（２）工程（１）で得られた未硬化のプライマー塗膜上に溶剤系第１着色塗料（Ｘ）を塗装して未硬化の第１着色塗膜を形成する工程、
（３）工程（２）で得られた未硬化の第１着色塗膜上に溶剤系第２着色塗料（Ｙ）を塗装して未硬化の第２着色塗膜を形成する工程、
（４）工程（３）で得られた未硬化の第２着色塗膜上に溶剤系２液型クリヤー塗料（Ｚ）を塗装して未硬化のクリヤー塗膜を形成する工程、並びに
（５）工程（１）〜（４）で形成された未硬化のプライマー塗膜、未硬化の第１着色塗膜、未硬化の第２着色塗膜及び未硬化のクリヤー塗膜を７５〜９５℃に加熱することによって、これら塗膜を同時に硬化させる工程、
を順次行なう複層塗膜形成方法であって、前記溶剤系第１着色塗料（Ｘ）が、水酸基含有樹脂（Ａ）及びポリイソシアネート化合物（Ｉ）を含有する２液型塗料組成物であり、前記溶剤系第２着色塗料（Ｙ）が、水酸基含有樹脂（Ｂ）を含有する１液型塗料組成物であって、前記水酸基含有樹脂（Ａ）の溶解性パラメーターδＡと前記水酸基含有樹脂（Ｂ）の溶解性パラメーターδＢが、０．６＜δＡ−δＢ＜１．２の関係であることを特徴とする複層塗膜形成方法。
＜２＞前記水酸基含有樹脂（Ａ）の重量平均分子量が２９，０００〜４７，０００の範囲内である＜１＞に記載の複層塗膜形成方法。
＜３＞前記水酸基含有樹脂（Ｂ）の重量平均分子量が１５，０００〜４０，０００である＜１＞に記載の複層塗膜形成方法。
【発明の効果】
【００１３】
本発明の複層塗膜形成方法によれば、自動車車体に用いられる金属部材に対してもプラスチック部材に対しても、優れた鮮映性を有する複層塗膜を形成することができる。
また、本発明の複層塗膜形成方法によれば、フリップフロップ性に優れ、かつ、硬度が高い複層塗膜を形成することができる。
【発明を実施するための形態】
【００１４】
以下、本発明の複層塗膜形成方法についてさらに詳細に説明する。
なお、本発明において、（メタ）アクリレートとはアクリレート又はメタクリレートを、（メタ）アクリルとはアクリル又はメタクリルを、（メタ）アクリロイルとはアクリロイル又はメタクリロイルを、（メタ）アクリロとはアクリロ又はメタクリロを意味する。
【００１５】
本発明の複層塗膜形成方法では、以下に記す工程（１）〜（５）を順次行なう。
なお、自動車外板とは、自動車の外表面を構成する部材であり、ルーフパネル、フェンダパネル等の他、フロントドア、リヤドア、ボンネット等の開閉部材を含む。
【００１６】
［工程（１）］
本発明の工程（１）においては、金属部材及びプラスチック部材の少なくとも一方を含む自動車外板の表面に、プライマー塗料（Ｐ）を塗装して未硬化のプライマー塗膜を形成する。
【００１７】
（金属部材及びプラスチック部材）
金属部材としては、例えば、鉄、アルミニウム、真鍮、銅、ブリキ、ステンレス鋼、亜鉛メッキ鋼及び亜鉛合金（例えば、Ｚｎ−Ａｌ、Ｚｎ−Ｎｉ及びＺｎ−Ｆｅ等）メッキ鋼等が挙げられる。
【００１８】
上記金属部材はその表面に、リン酸塩処理、クロメート処理及び複合酸化物処理等の表面処理を施したものであってもよく、さらにその上に下塗り塗料による下塗り塗膜を形成したものであってもよい。下塗り塗料としては例えば電着塗料が挙げられ、そのなかでもカチオン性電着塗料が好ましい。
【００１９】
プラスチック部材としては、例えば、エチレン、プロピレン、ブチレン、ヘキセン等の炭素数２〜１０のオレフィン類の１種もしくは２種以上を（共）重合せしめてなるポリオレフィンが特に好適であるが、それ以外に、ポリカーボネート、ＡＢＳ樹脂、ウレタン樹脂、ポリアミド等も挙げられる。
【００２０】
これらのプラスチック部材は、例えば、バンパー、スポイラー、グリル、フェンダー等に用いられる。これらのプラスチック部材には、プライマー塗料（Ｐ）の塗装に先立ち、それ自体既知の方法で、脱脂処理、水洗処理等を適宜行なっておくことができる。
【００２１】
本発明における被塗物は、上記両部材の少なくとも一方を含むものであり、上記両部材をそれぞれ少なくとも部分的に含有するようにその塗装面が構成されることが好ましい。これらを含有する形態、各含有比率は限定されものでない。しかし、好ましくは、該塗装面の２０％以上を、金属部材が５〜９５％、プラスチック部材が９５〜５％占めるように構成される。
上記金属部材とプラスチック部材とは既知の方法により組み付けることができる。
【００２２】
（プライマー塗料（Ｐ））
プライマー塗料（Ｐ）は、主にプラスチック部材及び金属部材の少なくとも一方の上に積層される着色塗料の密着性を付与することを目的として使用される水性塗料であることが望ましい。
プライマー塗料（Ｐ）としては、例えば、塩素化されていてもよい水性ポリオレフィン系樹脂、水性ポリウレタン樹脂、水性ポリエステル樹脂、水性アクリル樹脂等の基体樹脂、ブロックポリイソシアネート化合物、メラミン樹脂等の架橋剤及び水等を主成分とし、これにさらに必要に応じてレオロジーコントロール剤、有機溶剤、着色顔料、体質顔料、導電顔料、防食顔料、顔料分散剤、可塑剤等、通常、塗料の分野で用いられる塗料用添加剤を含有させたものを挙げることができる。これらの塗料用添加剤はそれぞれ単独でもしくは２種以上組み合わせて使用することができる。
【００２３】
プライマー塗膜は、プライマー塗料（Ｐ）を上記被塗物上に、それ自体既知の方法、例えば、エアスプレー、エアレススプレー、回転霧化塗装、カーテンコート塗装等により塗装することにより得られ、塗装の際、静電印加を行ってもよい。これらのうち、エアスプレー塗装、回転霧化塗装等の方法が好ましい。
【００２４】
プライマー塗料（Ｐ）の塗布量は、加熱硬化膜厚が２〜１５μｍの範囲内となる量が好ましく、５〜１０μｍの範囲内となる量であることが特に好ましい。
【００２５】
得られたプライマー塗膜は、必要に応じて、例えば、約５０〜約９０℃の温度で１〜６０分間程度、プレヒート、エアブロー等を行ってもよい。
【００２６】
［工程（２）］
本発明の工程（２）においては、工程（１）で得られた未硬化のプライマー塗膜上に溶剤系第１着色塗料（Ｘ）を塗装して未硬化の第１着色塗膜を形成する。
【００２７】
＜溶剤系第１着色塗料（Ｘ）＞
溶剤系第１着色塗料（Ｘ）は、水酸基含有樹脂（Ａ）及びポリイソシアネート化合物（Ｉ）を含有する２液型塗料組成物である。なお、溶剤系第１着色塗料（Ｘ）は、水酸基含有樹脂（Ａ）を含有する主剤と、ポリイソシアネート化合物（Ｉ）を含有する硬化剤からなる。溶剤系第１着色塗料（Ｘ）には、上記主剤と上記硬化剤とを混合していない状態のものも、これらを混合した状態のものも含まれる。
また、溶剤系塗料とは、水性塗料と対比される用語であって、溶媒として実質的に水を含有しない塗料である。
【００２８】
（水酸基含有樹脂（Ａ））
水酸基含有樹脂（Ａ）は、１分子中に少なくとも１個の水酸基を有する樹脂である。水酸基含有樹脂（Ａ）としては、例えば、水酸基を有する、アクリル樹脂、ポリエステル樹脂、ポリカーボネート樹脂、ポリウレタン樹脂、エポキシ樹脂、アルキド樹脂等の樹脂が挙げられる。これらはそれぞれ単独でもしくは２種以上組み合わせて使用することができる。なかでも水酸基含有樹脂（Ａ）は、塗膜硬度と耐候性の観点から、水酸基含有アクリル樹脂及び／又は水酸基含有ポリエステル樹脂であることが好ましい。
【００２９】
水酸基含有樹脂（Ａ）は、後述するポリイソシアネート化合物（Ｉ）との反応性の観点から、３０〜３００ｍｇＫＯＨ／ｇの範囲内の水酸基価を有することが好ましく、４０〜２５０ｍｇＫＯＨ／ｇの範囲内の水酸基価を有することが特に好ましい。
【００３０】
なお、本明細書において樹脂の水酸基価（ｍｇＫＯＨ／ｇ）とは、樹脂１ｇ中に含まれる水酸基の量を、水酸化カリウムに換算したときの水酸化カリウムのｍｇ数で表したものである。水酸化カリウムの分子量は５６．１とする。
【００３１】
水酸基含有樹脂（Ａ）は、得られる塗膜の鮮映性の観点から、２０ｍｇＫＯＨ／ｇ以下の範囲内の酸価を有することが好ましく、１〜１５ｍｇＫＯＨ／ｇの範囲内の酸価を有することが特に好ましい。
【００３２】
なお、本明細書において樹脂の酸価（ｍｇＫＯＨ／ｇ）とは、樹脂１ｇが含有するプロトン酸を中和するのに必要な水酸化カリウムの質量をｍｇで表したときの数値であり、測定はＪＩＳ  Ｋ−２５０１−２００３に基づいて行う事が出来る。
【００３３】
水酸基含有樹脂（Ａ）は、得られる塗膜の鮮映性の観点から、好ましくは２９，０００〜４７，０００の範囲内、特に好ましくは２９，０００〜４５，０００の範囲内、さらに特に好ましくは２９，０００〜４０，０００の範囲内の重量平均分子量を有する。
【００３４】
なお、本明細書において、重量平均分子量及び数平均分子量は、ゲルパーミエーションクロマトグラフ（ＧＰＣ）を用いて測定した保持時間（保持容量）を、同一条件で測定した分子量既知の標準ポリスチレンの保持時間（保持容量）によりポリスチレンの分子量に換算して求めた値である。
【００３５】
重量平均分子量は、ゲルパーミエーションクロマトグラフ装置として、「ＨＬＣ−８１２０ＧＰＣ」（商品名、東ソー社製）を使用し、カラムとして、「ＴＳＫｇｅｌ  ＧＭＨＨＲ−Ｌ」（商品名、東ソー社製）を１本使用し、検出器として、示差屈折率計を使用し、移動相：Ｎ，Ｎ−ジメチルホルムアミド（臭化リチウムとリン酸をそれぞれ１０ｍＭ含む）、測定温度：２５℃、流速：１ｍＬ／ｍｉｎの条件下で測定することができる。
【００３６】
また、数平均分子量は、ゲルパーミエーションクロマトグラフ装置として、「ＨＬＣ−８１２０ＧＰＣ」（商品名、東ソー社製）を使用し、カラムとして、「ＴＳＫｇｅｌ  Ｇ４０００ＨＸＬ」、「ＴＳＫｇｅｌ  Ｇ３０００ＨＸＬ」、「ＴＳＫｇｅｌ  Ｇ２５００ＨＸＬ」及び「ＴＳＫｇｅｌ  Ｇ２０００ＨＸＬ」（商品名、いずれも東ソー社製）の計４本を使用し、検出器として、示差屈折率計を使用し、移動相：テトラヒドロフラン、測定温度：４０℃、流速：１ｍＬ／ｍｉｎの条件下で測定することができる。
【００３７】
水酸基含有樹脂（Ａ）の溶解性パラメーターδＡは、得られる塗膜の鮮映性の観点から好ましくは１０．５〜１１．０、より好ましくは１０．５〜１０．７である。
【００３８】
本明細書において、水酸基含有樹脂の「溶解性パラメーター値」（ＳＰ値）は、液体分子の分子間相互作用の尺度を表すものであり、以下の方法により算出することができる。
少なくとも２種の重合性単量体の共重合により得られる水酸基含有樹脂の溶解性パラメーター値（ＳＰ値）は、下記式により計算して求めることができる。
【００３９】
ＳＰ値＝ＳＰ１×ｆＷ１＋ＳＰ２×ｆＷ２＋・・・・＋ＳＰｎ×ｆＷｎ
上記式中、ＳＰ１、ＳＰ２、・・・・ＳＰｎは各重合性単量体のホモポリマーのＳＰ値を表し、ｆＷ１、ｆＷ２、・・・ｆＷｎは各単量体の単量体の総量に対する重量分率を表す。重合性単量体のホモポリマーのＳＰ値はＪ．ＰａｉｎｔＴｅｃｈｎｏｌｏｇｙ，ｖｏｌ４２，１７６（１９７０）に記載されている。
【００４０】
水酸基含有樹脂（Ａ）の配合量（固形分）は、得られる塗膜の鮮映性の観点から、溶剤系第１着色塗料（Ｘ）の固形分合計１００質量部を基準にして、好ましくは１８〜３０質量部の範囲内、より好ましくは２０〜２５質量部の範囲内である。
【００４１】
水酸基含有アクリル樹脂は、通常、水酸基含有重合性不飽和モノマー及び該水酸基含有重合性不飽和モノマーと共重合可能な他の重合性不飽和モノマーの共重合体である。共重合体を得る方法は、それ自体既知の方法、例えば、有機溶媒中での溶液重合法等が挙げられる。
【００４２】
水酸基含有重合性不飽和モノマーは、１分子中に水酸基及び重合性不飽和結合をそれぞれ１個以上有する化合物であって、具体的には、例えば、２−ヒドロキシエチル（メタ）アクリレート、２−ヒドロキシプロピル（メタ）アクリレート、３−ヒドロキシプロピル（メタ）アクリレート、４−ヒドロキシブチル（メタ）アクリレート、５−ヒドロキシペンチル（メタ）アクリレート、６−ヒドロキシヘキシチル（メタ）アクリレート、７−ヒドロキシヘプチル（メタ）アクリレート、８−ヒドロキシオクチ（メタ）アクリレート等の（メタ）アクリル酸と炭素数２〜８（好ましくは２〜４）の２価アルコールとのモノエステル化物；該（メタ）アクリル酸と炭素数２〜８の２価アルコールとのモノエステル化物のε−カプロラクトン変性体；Ｎ−ヒドロキシメチル（メタ）アクリルアミド；アリルアルコール、さらに、分子末端が水酸基であるポリオキシエチレン鎖を有する（メタ）アクリレート等を挙げることができる。
【００４３】
なお、本発明においては、後述する２−ヒドロキシ−４−（３−メタクリロイルオキシ−２−ヒドロキシプロポキシ）ベンゾフェノン等の紫外線吸収性官能基を有する重合性不飽和モノマーは、水酸基含有重合性不飽和モノマーではなく、水酸基含有重合性不飽和モノマーと共重合可能な他の重合性不飽和モノマーに包含される。
【００４４】
また、水酸基含有重合性不飽和モノマーと共重合可能な他の重合性不飽和モノマーとしては、例えば、メチル（メタ）アクリレート、エチル（メタ）アクリレート、ｎ−プロピル（メタ）アクリレート、ｉ−プロピル（メタ）アクリレート、ｎ−ブチル（メタ）アクリレート、ｉ−ブチル（メタ）アクリレート、ｔｅｒｔ−ブチル（メタ）アクリレート、ｎ−ヘキシル（メタ）アクリレート、ｎ−オクチル（メタ）アクリレート、２−エチルヘキシル（メタ）アクリレート、ノニル（メタ）アクリレート、トリデシル（メタ）アクリレート、ラウリル（メタ）アクリレート、ステアリル（メタ）アクリレート、「イソステアリルアクリレート」（商品名、大阪有機化学工業社製）、シクロヘキシル（メタ）アクリレート、メチルシクロヘキシル（メタ）アクリレート、ｔｅｒｔ−ブチルシクロヘキシル（メタ）アクリレート、シクロドデシル（メタ）アクリレート等のアルキル又はシクロアルキル（メタ）アクリレート；イソボルニル（メタ）アクリレート等のイソボルニル基を有する重合性不飽和モノマー；アダマンチル（メタ）アクリレート等のアダマンチル基を有する重合性不飽和モノマー；スチレン、α−メチルスチレン、ビニルトルエン等のビニル芳香族化合物；ビニルトリメトキシシラン、ビニルトリエトキシシラン、ビニルトリス（２−メトキシエトキシ）シラン、γ−（メタ）アクリロイルオキシプロピルトリメトキシシラン、γ−（メタ）アクリロイルオキシプロピルトリエトキシシラン等のアルコキシシリル基を有する重合性不飽和モノマー；パーフルオロブチルエチル（メタ）アクリレート、パーフルオロオクチルエチル（メタ）アクリレート等のパーフルオロアルキル（メタ）アクリレート；フルオロオレフィン等のフッ素化アルキル基を有する重合性不飽和モノマー；マレイミド基等の光重合性官能基を有する重合性不飽和モノマー；Ｎ−ビニルピロリドン、エチレン、ブタジエン、クロロプレン、プロピオン酸ビニル、酢酸ビニル等のビニル化合物；（メタ）アクリル酸、マレイン酸、クロトン酸、β−カルボキシエチルアクリレート等のカルボキシル基含有重合性不飽和モノマー；（メタ）アクリロニトリル、（メタ）アクリルアミド、Ｎ，Ｎ−ジメチルアミノエチル（メタ）アクリレート、Ｎ，Ｎ−ジメチルアミノプロピル（メタ）アクリルアミド、グリシジル（メタ）アクリレートとアミン化合物との付加物等の含窒素重合性不飽和モノマー；アリル（メタ）アクリレート、１，６−ヘキサンジオ−ルジ（メタ）アクリレート等の重合性不飽和基を１分子中に２個以上有する重合性不飽和モノマー；グリシジル（メタ）アクリレート、β−メチルグリシジル（メタ）アクリレート、３，４−エポキシシクロヘキシルメチル（メタ）アクリレート、３，４−エポキシシクロヘキシルエチル（メタ）アクリレート、３，４−エポキシシクロヘキシルプロピル（メタ）アクリレート、アリルグリシジルエーテル等のエポキシ基含有重合性不飽和モノマー；分子末端がアルコキシ基であるポリオキシエチレン鎖を有する（メタ）アクリレート；２−アクリルアミド−２−メチルプロパンスルホン酸、アリルスルホン酸、スチレンスルホン酸ナトリウム塩、スルホエチルメタクリレート及びそのナトリウム塩、��ンモニウム塩等のスルホン酸基を有する重合性不飽和モノマー；２−アクリロイルオキシエチルアシッドホスフェート、２−メタクリロイルオキシエチルアシッドホスフェート、２−アクリロイルオキシプロピルアシッドホスフェート、２−メタクリロイルオキシプロピルアシッドホスフェート等のリン酸基を有する重合性不飽和モノマー；２−ヒドロキシ−４−（３−メタクリロイルオキシ−２−ヒドロキシプロポキシ）ベンゾフェノン、２−ヒドロキシ−４−（３−アクリロイルオキシ−２−ヒドロキシプロポキシ）ベンゾフェノン、２，２’−ジヒドロキシ−４−（３−メタクリロイルオキシ−２−ヒドロキシプロポキシ）ベンゾフェノン、２，２’−ジヒドロキシ−４−（３−アクリロイルオキシ−２−ヒドロキシプロポキシ）ベンゾフェノン、２−（２’−ヒドロキシ−５’−メタクリロイルオキシエチルフェニル）−２Ｈ−ベンゾトリアゾール等の紫外線吸収性官能基を有する重合性不飽和モノマー；４−（メタ）アクリロイルオキシ−１，２，２，６，６−ペンタメチルピペリジン、４−（メタ）アクリロイルオキシ−２，２，６，６−テトラメチルピペリジン、４−シアノ−４−（メタ）アクリロイルアミノ−２，２，６，６−テトラメチルピペリジン、１−（メタ）アクリロイル−４−（メタ）アクリロイルアミノ−２，２，６，６−テトラメチルピペリジン、１−（メタ）アクリロイル−４−シアノ−４−（メタ）アクリロイルアミノ−２，２，６，６−テトラメチルピペリジン、４−クロトノイルオキシ−２，２，６，６−テトラメチルピペリジン、４−クロトノイルアミノ−２，２，６，６−テトラメチルピペリジン、１−クロトノイル−４−クロトノイルオキシ−２，２，６，６−テトラメチルピペリジン等の紫外線安定性重合性不飽和モノマー；アクロレイン、ダイアセトンアクリルアミド、ダイアセトンメタクリルアミド、アセトアセトキシエチルメタクリレート、ホルミルスチロール、４〜７個の炭素原子を有するビニルアルキルケトン（例えば、ビニルメチルケトン、ビニルエチルケトン、ビニルブチルケトン）等のカルボニル基を有する重合性不飽和モノマー化合物等が挙げられ、これらはそれぞれ単独でもしくは２種以上組み合わせて使用することができる。
【００４５】
水酸基含有アクリル樹脂は、後述するポリイソシアネート化合物（Ｉ）との反応性の観点から、３０〜３００ｍｇＫＯＨ／ｇの範囲内の水酸基価を有することが好ましく、４０〜２５０ｍｇＫＯＨ／ｇの範囲内の水酸基価を有することが特に好ましい。
【００４６】
水酸基含有アクリル樹脂は、得られる塗膜の鮮映性の観点から、２０ｍｇＫＯＨ／ｇ以下の範囲内の酸価を有することが好ましく、１〜１５ｍｇＫＯＨ／ｇの範囲内の酸価を有することが特に好ましい。
【００４７】
水酸基含有アクリル樹脂は、得られる塗膜の鮮映性の観点から、２９，０００〜４７，０００の範囲内の重量平均分子量、特に２９，０００〜４５，０００の範囲内の重量平均分子量、さらに特に２９，０００〜４０，０００の範囲内の重量平均分子量を有することが好ましい。
【００４８】
水酸基含有アクリル樹脂の溶解性パラメーターδＡは、得られる塗膜の鮮映性の観点から好ましくは１０．５〜１１．０、より好ましくは１０．５〜１０．７である。
【００４９】
上記水酸基含有ポリエステル樹脂は、通常、多塩基酸及び多価アルコールをそれ自体既知の方法で、水酸基過剰でエステル化反応せしめることによって得ることができる。
【００５０】
上記多塩基酸としては、ポリエステル樹脂の製造に際して、酸成分として通常使用される化合物を使用することができる。かかる酸成分としては、例えば、脂肪族多塩基酸、脂環族多塩基酸、芳香族多塩基酸等を挙げることができる。
【００５１】
上記脂肪族多塩基酸は、一般に、１分子中に２個以上のカルボキシル基を有する脂肪族化合物、該脂肪族化合物の酸無水物及び該脂肪族化合物のエステル化物である。
【００５２】
脂肪族多塩基酸としては、例えば、コハク酸、グルタル酸、アジピン酸、ピメリン酸、スベリン酸、アゼライン酸、セバシン酸、ウンデカン二酸、ドデカン二酸、ブラシル酸、オクタデカン二酸、クエン酸、ブタンテトラカルボン酸等の脂肪族多価カルボン酸；該脂肪族多価カルボン酸の無水物；該脂肪族多価カルボン酸の炭素数１〜４程度の低級アルキルのエステル化物等が挙げられる。上記脂肪族多塩基酸は、単独で又は２種以上組み合わせて使用することができる。
【００５３】
上記脂肪族多塩基酸としては、得られる塗膜の平滑性、鮮映性等の観点から、アジピン酸及び／又はアジピン酸無水物を用いることが特に好ましい。
【００５４】
前記脂環族多塩基酸は、一般に、１分子中に１個以上の脂環式構造と２個以上のカルボキシル基とを有する化合物、該化合物の酸無水物及び該化合物のエステル化物である。脂環式構造は、主として４〜６員環構造である。
【００５５】
脂環族多塩基酸としては、例えば、１，２−シクロヘキサンジカルボン酸、１，３−シクロヘキサンジカルボン酸、１，４−シクロヘキサンジカルボン酸、４−シクロヘキセン−１，２−ジカルボン酸、３−メチル−１，２−シクロヘキサンジカルボン酸、４−メチル−１，２−シクロヘキサンジカルボン酸、１，２，４−シクロヘキサントリカルボン酸、１，３，５−シクロヘキサントリカルボン酸等の脂環族多価カルボン酸；該脂環族多価カルボン酸の無水物；該脂環族多価カルボン酸の炭素数１〜４程度の低級アルキルのエステル化物等が挙げられる。上記脂環族多塩基酸は、単独で又は２種以上組み合わせて使用することができる。
【００５６】
上記脂環族多塩基酸としては、得られる塗膜の平滑性、鮮映性等の観点から、１，２−シクロヘキサンジカルボン酸、１，２−シクロヘキサンジカルボン酸無水物、１，３−シクロヘキサンジカルボン酸、１，４−シクロヘキサンジカルボン酸、４−シクロヘキセン−１，２−ジカルボン酸、及び４−シクロヘキセン−１，２−ジカルボン酸無水物等を用いることが好ましく、なかでも、１，２−シクロヘキサンジカルボン酸及び／又は１，２−シクロヘキサンジカルボン酸無水物を用いることがより好ましい。
【００５７】
前記芳香族多塩基酸は、一般に、１分子中に２個以上のカルボキシル基を有する芳香族化合物、該芳香族化合物の酸無水物及び該芳香族化合物のエステル化物であって、例えば、フタル酸、イソフタル酸、テレフタル酸、ナフタレンジカルボン酸、４，４’−ビフェニルジカルボン酸、トリメリット酸、ピロメリット酸等の芳香族多価カルボン酸；該芳香族多価カルボン酸の無水物；該芳香族多価カルボン酸の炭素数１〜４程度の低級アルキルのエステル化物等が挙げられる。上記芳香族多塩基酸は、単独で又は２種以上組み合わせて使用することができる。
【００５８】
上記芳香族多塩基酸としては、フタル酸、無水フタル酸、イソフタル酸、トリメリット酸、及び無水トリメリット酸等を使用することが好ましい。
【００５９】
また、前記アルキド樹脂の製造に用いられる脂肪酸成分としては、例えば、ヤシ油脂肪酸、綿実油脂肪酸、麻実油脂肪酸、米ぬか油脂肪酸、魚油脂肪酸、トール油脂肪酸、大豆油脂肪酸、アマニ油脂肪酸、桐油脂肪酸、ナタネ油脂肪酸、ヒマシ油脂肪酸、脱水ヒマシ油脂肪酸、サフラワー油脂肪酸等の脂肪酸；ラウリン酸、ミリスチン酸、パルミチン酸、ステアリン酸、オレイン酸、リノール酸、リノレン酸、安息香酸、ｐ−ｔｅｒｔ−ブチル安息香酸、シクロヘキサン酸、１０−フェニルオクタデカン酸等のモノカルボン酸；乳酸、３−ヒドロキシブタン酸、３−ヒドロキシ−４−エトキシ安息香酸等のヒドロキシカルボン酸等が挙げられる。これらの脂肪酸成分は、単独で又は２種以上組み合わせて使用することができる。
【００６０】
また、油脂としては、上記脂肪酸等のグリセリンエステル化物等を挙げることができる。
【００６１】
前記多価アルコールとしては、例えば、エチレングリコール、プロピレングリコール、ジエチレングリコール、トリメチレングリコール、テトラエチレングリコール、トリエチレングリコール、ジプロピレングリコール、１，４−ブタンジオール、１，３−ブタンジオール、２，３−ブタンジオール、１，２−ブタンジオール、２−メチル−１，３−プロパンジオール、３−メチル−１，２−ブタンジオール、２−ブチル−２−エチル−１，３−プロパンジオール、１，２−ペンタンジオール、１，５−ペンタンジオール、１，４−ペンタンジオール、２，４−ペンタンジオール、２，３−ジメチルトリメチレングリコール、テトラメチレングリコール、３−メチル−４，３−ペンタンジオール、３−メチル−１，５−ペンタンジオール、２，２，４−トリメチル−１，３−ペンタンジオール、１，６−ヘキサンジオール、１，５−ヘキサンジオール、１，４−ヘキサンジオール、２，５−ヘキサンジオール、ネオペンチルグリコール、１，４−シクロヘキサンジメタノール、トリシクロデカンジメタノール、ヒドロキシピバリン酸ネオペンチルグリコールエステル、水添ビスフェノールＡ、水添ビスフェノールＦ、ジメチロールプロピオン酸等の２価アルコール；これらの２価アルコールにε−カプロラクトン等のラクトン化合物を付加したポリラクトンジオール；ビス（ヒドロキシエチル）テレフタレート等のエステルジオール化合物；ビスフェノールＡのアルキレンオキサイド付加物、ポリエチレングリコール、ポリプロピレングリコール、ポリブチレングリコール等のポリエーテルジオール化合物；グリセリン、トリメチロールエタン、トリメチロールプロパン、ジグリセリン、トリグリセリン、１，２，６−ヘキサントリオール、ペンタエリスリトール、ジペンタエリスリトール、トリス（２−ヒドロキシエチル）イソシアヌル酸、ソルビトール、マンニット等の３価以上のアルコール；これらの３価以上のアルコールにε−カプロラクトン等のラクトン化合物を付加させたポリラクトンポリオール化合物；グリセリンの脂肪酸エステル化物等が挙げられる。
【００６２】
前記モノアルコールとしては、特に限定されず、例えば、メタノール、エタノール、プロピルアルコール、ブチルアルコール、ステアリルアルコール、２−フェノキシエタノール等のモノアルコール等を挙げることができる。
【００６３】
その他のアルコール成分として、プロピレンオキサイド、ブチレンオキサイド、「カージュラＥ１０」（商品名、Ｍｏｍｅｎｔｉｖｅ  Ｓｐｅｃｉａｌｔｙ  Ｃｈｅｍｉｃａｌｓ社製、合成高分岐飽和脂肪酸のグリシジルエステル）等のモノエポキシ化合物と酸とを反応させて得られたアルコール化合物も用いることができる。
【００６４】
水酸基含有ポリエステル樹脂の製造方法は、特に限定されるものではなく、通常の方法に従って実施することができる。例えば、前記多塩基酸とアルコール成分とを、窒素気流中、１５０〜２５０℃程度で、５〜１０時間程度加熱し、該多塩基酸とアルコール成分とのエステル化反応又はエステル交換反応を行なう方法により、水酸基含有ポリエステル樹脂を製造することができる。
【００６５】
上記多塩基酸とアルコール成分とをエステル化反応又はエステル交換反応させる際には、反応容器中に、これらを一度に添加してもよいし、一方又は両者を、数回に分けて添加してもよい。また、まず、水酸基含有ポリエステル樹脂を合成した後、得られた水酸基含有ポリエステル樹脂に酸無水物を反応させてハーフエステル化させてカルボキシル基及び水酸基含有ポリエステル樹脂とし、さらに上記アルコール成分を付加させて水酸基含有ポリエステル樹脂としてもよい。
【００６６】
前記エステル化又はエステル交換反応の際には、反応を促進させるための触媒として、ジブチル錫オキサイド、三酸化アンチモン、酢酸亜鉛、酢酸マンガン、酢酸コバルト、酢酸カルシウム、酢酸鉛、テトラブチルチタネート、テトライソプロピルチタネート等のそれ自体既知の触媒を使用することができる。
【００６７】
また、水酸基含有ポリエステル樹脂は、該樹脂の調製中又は調製後にポリイソシアネート化合物等で変性することができる。
【００６８】
上記ポリイソシアネート化合物としては、例えば、リジンジイソシアネート、ヘキサメチレンジイソシアネート、トリメチルヘキサンジイソシアネート等の脂肪族ジイソシアネート化合物；水素添加キシリレンジイソシアネート、イソホロンジイソシアネート、メチルシクロヘキサン−２，４−ジイソシアネート、メチルシクロヘキサン−２，６−ジイソシアネート、４，４’−メチレンビス（シクロヘキシルイソシアネート）、１，３−（イソシアナトメチル）シクロヘキサン等の脂環族ジイソシアネート化合物；トリレンジイソシアネート、キシリレンジイソシアネート、ジフェニルメタンジイソシアネート等の芳香族ジイソシアネート化合物；リジントリイソシアネート等、３価以上のポリイソシアネート等の有機ポリイソシアネートそれ自体；これらの各有機ポリイソシアネートと多価アルコール、低分子量ポリエステル樹脂、水等との付加物；これらの各有機ポリイソシアネート同士の環化重合体（例えば、イソシアヌレート）、ビウレット型付加物等が挙げられる。これらのポリイソシアネート化合物は、１種単独で又は２種以上混合して使用することができる。
【００６９】
上記水酸基含有ポリエステル樹脂の水酸基価は、得られる塗膜の耐水性の観点から、好ましくは３０〜３００ｍｇＫＯＨ／ｇの範囲内、より好ましくは４０〜２５０ｍｇＫＯＨ／ｇの範囲内、特に好ましくは５０〜２００ｍｇＫＯＨ／ｇの範囲内である。
【００７０】
上記水酸基含有ポリエステル樹脂の数平均分子量は、得られる塗膜の鮮映性の観点から、好ましくは２９，０００〜４７，０００の範囲内、特に好ましくは２９，０００〜４５，０００の範囲内、さらに特に好ましくは２９，０００〜４０，０００の範囲内である。
【００７１】
上記水酸基含有ポリエステル樹脂の酸価は、塗料組成物の貯蔵安定性の観点から、好ましくは０〜１０ｍｇＫＯＨ／ｇの範囲内、より好ましくは０〜５ｍｇＫＯＨ／ｇの範囲内である。
【００７２】
水酸基含有ポリエステル樹脂の溶解性パラメーターδＡは、得られる塗膜の鮮映性の観点から好ましくは１０．５〜１１．０、より好ましくは１０．５〜１０．７である。
【００７３】
（ポリイソシアネート化合物（Ｉ））
ポリイソシアネート化合物（Ｉ）は、１分子中に遊離のイソシアネート基を２個以上有する化合物であり、イソシアネート基はブロック剤でブロックされていない。
【００７４】
具体的には、従来からポリウレタン製造に使用されているものが使用できる。このようなポリイソシアネートには、脂肪族ポリイソシアネート化合物、脂環式ポリイソシアネート化合物、芳香脂肪族ポリイソシアネート化合物、芳香族ポリイソシアネート化合物及びその粗製物、これらのポリイソシアネート化合物の変性物（ウレタン基、カルボジイミド基、アロファネート基、ウレア基、ビューレット基、ウレトジオン基、ウレトイミン基、イソシアヌレート基、オキサゾリドン基含有変性物等）及びこれらの２種以上の混合物が含まれる。
【００７５】
上記脂肪族ポリイソシアネート化合物の具体例としては、エチレンジイソシアネート、テトラメチレンジイソシアネート、ヘキサメチレンジイソシアネート（ＨＤＩ）、ドデカメチレンジイソシアネート、１，６，１１−ウンデカントリイソシアネート、２，２，４−トリメチルヘキサメチレンジイソシアネート、リジンジイソシアネート、２，６−ジイソシアナトメチルカプロエート、ビス（２−イソシアナトエチル）フマレート、ビス（２−イソシアナトエチル）カーボネート、２−イソシアナトエチル−２，６−ジイソシアナトヘキサノエート等が挙げられる。
【００７６】
上記脂環式ポリイソシアネート化合物の具体例としては、イソホロンジイソシアネート（ＩＰＤＩ）、ジシクロヘキシルメタン−４，４’−ジイソシアネート（水添ＭＤＩ）、シクロヘキシレンジイソシアネート、メチルシクロヘキシレンジイソシアネート（水添ＴＤＩ）、ビス（２−イソシアナトエチル）−４−シクロヘキセン−１，２−ジカルボキシレート、２，５−及び／又は２，６−ノルボルナンジイソシアネート等が挙げられる。
【００７７】
上記芳香脂肪族ポリイソシアネート化合物の具体例としては、ｍ−又はｐ−キシリレンジイソシアネート（ＸＤＩ）、α，α，α’，α’−テトラメチルキシリレンジイソシアネート（ＴＭＸＤＩ）等が挙げられる。
【００７８】
上記芳香族ポリイソシアネート化合物の具体例としては、１，３−又は１，４−フェニレンジイソシアネート、２，４−又は２，６−トリレンジイソシアネート（ＴＤＩ）、粗製ＴＤＩ、２，４’−又は４，４’−ビフェニルメタンジイソシアネート（ＭＤＩ）、４，４’−ジイソシアナトビフェニル、３，３’−ジメチル−４，４’−ジイソシアナトビフェニル、３，３’−ジメチル−４，４’−ジイソシアナトジフェニルメタン、粗製ＭＤＩ、１，５−ナフチレンジイソシアネート、４，４’，４’’−トリフェニルメタントリイソシアネート、ｍ−又はｐ−イソシアナトフェニルスルホニルイソシアネート等が挙げられる。
【００７９】
また、上記ポリイソシアネート化合物（Ｉ）の変性物には、変性ＭＤＩ（ウレタン変性ＭＤＩ、カルボジイミド変性ＭＤＩ、トリヒドロカルビルホスフェート変性ＭＤＩ）、ウレタン変性ＴＤＩ、ビウレット変性ＨＤＩ、イソシアヌレート変性ＨＤＩ、イソシアヌレート変性ＩＰＤＩ等のポリイソシアネートの変性物；及びこれらの２種以上の混合物［例えば、変性ＭＤＩとウレタン変性ＴＤＩ（イソシアネート基含有プレポリマー）との併用］が含まれる。これらの中でも、イソシアヌレート変性ＨＤＩ等が好ましい。
【００８０】
上記のポリイソシアネート化合物（Ｉ）として好ましいものは、耐薬品性や防食性の面から、脂肪族ポリイソシアネート化合物、脂環式ポリイソシアネート化合物である。ポリイソシアネート化合物（Ｉ）の数平均分子量は、３，０００以下が好ましく、特に１００〜１，５００の範囲内に含まれていることが好ましい。
【００８１】
このようなポリイソシアネート化合物（Ｉ）の市販品としては、Ｂａｙｈｙｄｕｒ（バイヒジュール）  ＴＰ−ＬＳ２５５０、スミジュールＮ３３００（以上、住化バイエルウレタン株式会社製）、ＴＰＡ１００（旭化成ケミカルズ株式会社製）、ＢＡＳＯＮＡＴ（バソナート）  ＨＩ１００（ＢＡＳＦ株式会社製）等が挙げられる。
【００８２】
ポリイソシアネート化合物（Ｉ）の配合量は、得られる塗膜の鮮映性の観点から、水酸基含有樹脂（Ａ）の固形分合計１００質量部を基準にして、好ましくは６０〜９０質量部の範囲内、より好ましくは６５〜８５質量部の範囲内である。
【００８３】
ポリイソシアネート化合物（Ｉ）の配合量は、この中に含まれるイソシアネート基（ＮＣＯ）が、上記水酸基含有樹脂（Ａ）中の水酸基（ＯＨ）に対して、ＮＣＯ／ＯＨの当量比で、通常、１．０〜２．５の範囲内であり、好ましくは１．０〜２．０の範囲内となるように選択されることが適当である。
【００８４】
また、溶剤系第１着色塗料（Ｘ）は、さらに、顔料を含有することが好ましい。該顔料としては、例えば、着色顔料、体質顔料、光輝性顔料等が挙げられる。これらは単独でまたは２種以上組み合わせて使用することができる。
【００８５】
溶剤系第１着色塗料（Ｘ）が、前記顔料を含有する場合、顔料の合計配合量は、溶剤系第１着色塗料（Ｘ）中の、合計樹脂固形分１００質量部を基準として、一般に１〜１７０質量部の範囲内であることが好ましく、５〜１６５質量部の範囲内であることがより好ましく、１０〜１６０質量部の範囲内であることがさらに好ましい。
【００８６】
前記着色顔料としては、例えば、酸化チタン、亜鉛華、カーボンブラック、モリブデンレッド、プルシアンブルー、コバルトブルー、アゾ系顔料、フタロシアニン系顔料、キナクリドン系顔料、イソインドリン系顔料、スレン系顔料、ペリレン系顔料、ジオキサジン系顔料及びジケトピロロピロール系顔料等が挙げられる。なかでも、酸化チタン及びカーボンブラックが好ましい。
【００８７】
溶剤系第１着色塗料（Ｘ）が前記着色顔料を含有する場合、着色顔料の配合量は、溶剤系第１着色塗料（Ｘ）中の合計樹脂固形分１００質量部を基準として、通常１〜１８０質量部の範囲内であることが好ましく、３〜１６０質量部の範囲内であることがより好ましく、５〜１４０質量部の範囲内であることがさらに好ましい。
【００８８】
また、前記体質顔料としては、例えば、タルク、クレー、カオリン、硫酸バリウム、炭
酸バリウム、炭酸カルシウム、シリカ及びアルミナホワイト等が挙げられる。
【００８９】
溶剤系第１着色塗料（Ｘ）が前記体質顔料を含有する場合、体質顔料の配合量は、溶剤系第１着色塗料（Ｘ）中の合計樹脂固形分１００質量部を基準として、通常１〜１５０質量部の範囲内であることが好ましく、５〜１３０質量部の範囲内であることがより好ましく、１０〜１１０質量部の範囲内であることがさらに好ましい。
【００９０】
また、前記光輝性顔料としては、例えば、アルミニウム（蒸着アルミニウムを含む）、銅、亜鉛、真ちゅう、ニッケル、酸化アルミニウム、雲母、酸化チタンや酸化鉄で被覆された酸化アルミニウム、酸化チタンや酸化鉄で被覆された雲母、ガラスフレーク及びホログラム顔料等を挙げることができる。これらの光輝性顔料は、単独でまたは２種以上組み合わせて使用することができる。アルミニウム顔料には、ノンリーフィング型アルミニウムとリーフィング型アルミニウムがあるが、いずれも使用できる。
【００９１】
溶剤系第１着色塗料（Ｘ）が前記光輝性顔料を含有する場合、光輝性顔料の配合量は、溶剤系第１着色塗料（Ｘ）中の合計樹脂固形分１００質量部を基準として、通常１〜５０質量部の範囲内であることが好ましく、２〜３０質量部の範囲内であることがより好ましく、３〜２０質量部の範囲内であることがさらに好ましい。
【００９２】
溶剤系第１着色塗料（Ｘ）は、水酸基含有樹脂（Ａ）及びポリイソシアネート化合物（Ｉ）を必須の樹脂成分として含有し、さらに必要に応じて上述の顔料や、他の樹脂成分、有機溶剤、増粘剤、沈降防止剤、硬化触媒、顔料分散剤、紫外線吸収剤、光安定剤、表面調整剤、消泡剤、可塑剤等を含有するものであり、これらを有機溶剤中に溶解ないし分散させて塗料化することができる。
【００９３】
以上に述べた溶剤系第１着色塗料（Ｘ）は、工程（１）で得られた未硬化のプライマー塗膜上に、それ自体既知の方法、例えば、エアスプレー、エアレススプレー及び回転霧化塗装機等により塗装することができる。塗装の際、静電印加を行ってもよい。なかでも、エアスプレーによる静電塗装及び回転霧化塗装機による静電塗装が好ましく、回転霧化塗装機による静電塗装が特に好ましい。
【００９４】
溶剤系第１着色塗料（Ｘ）の塗装膜厚は、硬化膜厚で、通常１０〜１００μｍの範囲内であることが好ましく、１０〜５０μｍの範囲内であることがより好ましく、１５〜３５μｍの範囲内であることがさらに好ましい。
【００９５】
本発明に係る複層塗膜形成方法は、前記予備加熱を行なわなくても、優れた鮮映性を有する複層塗膜を形成できるという利点を有する。
【００９６】
本明細書において、硬化塗膜とは、ＪＩＳ  Ｋ  ５６００−１−１に規定された硬化乾燥状態、すなわち、塗面の中央を親指と人差指とで強く挟んで、塗面に指紋によるへこみが付かず、塗膜の動きが感じられず、また、塗面の中央を指先で急速に繰り返しこすって、塗面にすり跡が付かない状態の塗膜である。一方、未硬化塗膜とは、塗膜が上記硬化乾燥状態に至っていない状態であって、ＪＩＳ  Ｋ  ５６００−１−１に規定された指触乾燥状態及び半硬化乾燥状態をも含むものである。
【００９７】
［工程（３）］
本発明の工程（３）においては、上記工程（２）で得られた未硬化の第１着色塗膜上に溶剤系第２着色塗料（Ｙ）を塗装して未硬化の第２着色塗膜を形成する。
【００９８】
＜溶剤系第２着色塗料（Ｙ）＞
溶剤系第２着色塗料（Ｙ）は、水酸基含有樹脂（Ｂ）を含有する１液型塗料組成物であり、一般に被塗物に優れた外観を付与することを目的として使用される塗料である。
【００９９】
（水酸基含有樹脂（Ｂ））
水酸基含有樹脂（Ｂ）は、１分子中に少なくとも１個の水酸基を有する樹脂である。水酸基含有樹脂（Ｂ）としては、例えば、水酸基を有する、アクリル樹脂、ポリエステル樹脂、ポリカーボネート樹脂、ポリウレタン樹脂、エポキシ樹脂、アルキド樹脂等の樹脂が挙げられる。これらはそれぞれ単独でもしくは２種以上組み合わせて使用することができる。なかでも水酸基含有樹脂（Ｂ）は、塗膜硬度と耐候性の観点から、水酸基含有アクリル樹脂及び／又は水酸基含有ポリエステル樹脂であることが好ましい。
【０１００】
水酸基含有樹脂（Ｂ）は、得られる塗膜の耐水性の観点から、３０〜３００ｍｇＫＯＨ／ｇ範囲内の水酸基価を有することが好ましく、４０〜２５０ｍｇＫＯＨ／ｇの範囲内の水酸基価を有することが特に好ましい。
【０１０１】
水酸基含有樹脂（Ｂ）は、得られる塗膜の鮮映性の観点から、２０ｍｇＫＯＨ／ｇ以下の範囲内の酸価を有することが好ましく、１〜１５ｍｇＫＯＨ／ｇの範囲内の酸価を有することが特に好ましい。
【０１０２】
水酸基含有樹脂（Ｂ）は、得られる塗膜の鮮映性の観点から、１５，０００〜４０，０００の範囲内の重量平均分子量を有することが好ましく、１６，０００〜３５，０００の範囲内の重量平均分子量を有することが特に好ましい。
【０１０３】
水酸基含有樹脂（Ｂ）の溶解性パラメーターδＢは、得られる塗膜の鮮映性の観点から９．０〜１０が好ましく、より好ましくは９．２〜９．９である。
【０１０４】
水酸基含有樹脂（Ｂ）の配合量（固形分）は、得られる塗膜の鮮映性の観点から、溶剤系第１着色塗料（Ｙ）の固形分合計１００質量部を基準にして、好ましくは４０〜９７質量部の範囲内、より好ましくは５０〜９０質量部の範囲内である。
【０１０５】
水酸基含有アクリル樹脂は、前記水酸基含有アクリル樹脂で記載した方法及びモノマーを用いて得ることができる。
【０１０６】
水酸基含有アクリル樹脂は、得られる塗膜の耐水性の観点から、３０〜３００ｍｇＫＯＨ／ｇの範囲内の水酸基価を有することが好ましく、４０〜２５０ｍｇＫＯＨ／ｇの範囲内の水酸基価を有することが特に好ましい。
【０１０７】
水酸基含有アクリル樹脂は、得られる塗膜の鮮映性の観点から、２０ｍｇＫＯＨ／ｇ以下の範囲内の酸価を有することが好ましく、１〜１５ｍｇＫＯＨ／ｇの範囲内の酸価を有することが特に好ましい。
【０１０８】
水酸基含有アクリル樹脂は、得られる塗膜の鮮映性の観点から、２５，０００〜４０，０００の範囲内の重量平均分子量を有することが好ましく、２６，０００〜３３，０００の範囲内の重量平均分子量を有することが特に好ましい。
【０１０９】
水酸基含有アクリル樹脂の溶解性パラメーターδＢは、得られる塗膜の鮮映性の観点から９．０〜１０が好ましく、より好ましくは９．２〜９．９である。
【０１１０】
水酸基含有ポリエステル樹脂は、前記水酸基含有ポリエステル樹脂で記載した方法及びモノマーを用いて得ることができる。
【０１１１】
水酸基含有ポリエステル樹脂の水酸基価は、得られる塗膜の耐水性の観点から、好ましくは３０〜３００ｍｇＫＯＨ／ｇの範囲内、より好ましくは４０〜２５０ｍｇＫＯＨ／ｇの範囲内、特に好ましくは５０〜２００ｍｇＫＯＨ／ｇの範囲内である。
【０１１２】
水酸基含有ポリエステル樹脂の数平均分子量は、得られる塗膜の鮮映性の観点から、１５，０００〜２０，０００の範囲内が好ましく、１５，０００〜１８，０００の範囲内が特に好ましい。
【０１１３】
水酸基含有ポリエステル樹脂の酸価は、塗料組成物の貯蔵安定性の観点から、０〜１０ｍｇＫＯＨ／ｇの範囲内が好ましく、０〜５ｍｇＫＯＨ／ｇの範囲内がより好ましい。
【０１１４】
水酸基含有ポリエステル樹脂の溶解性パラメーターδＢは、得られる塗膜の鮮映性の観点から９．０〜１０が好ましく、より好ましくは９．２〜９．９である。
【０１１５】
溶剤系第２着色塗料（Ｙ）は、硬化剤を含有することができる。該硬化剤としては、例えば、メラミン樹脂、ポリイソシアネート化合物、ブロック化ポリイソシアネート化合物及びカルボジイミド基含有化合物等が挙げられる。
【０１１６】
溶剤系第２着色塗料（Ｙ）は、水酸基含有樹脂（Ｂ）を必須の樹脂成分として含有し、さらに必要に応じて顔料、他の樹脂成分、有機溶剤、増粘剤、沈降防止剤、硬化触媒、顔料分散剤、紫外線吸収剤、光安定剤、表面調整剤、消泡剤、可塑剤等を含有するものであり、これらを水性媒体中に溶解ないし分散させて塗料化することができる。
【０１１７】
前記顔料としては、着色顔料、光輝性顔料等を使用することができる。
着色顔料としては、例えば、酸化チタン、亜鉛華、カーボンブラック、モリブデンレッド、プルシアンブルー、コバルトブルー、アゾ系顔料、フタロシアニン系顔料、キナクリドン系顔料、イソインドリン系顔料、スレン（アンスラキノン）系顔料、ペリレン系顔料、ジオキサジン系顔料、ジケトピロロピロール系顔料等が挙げられ、これらはそれぞれ単独でもしくは２種以上組み合わせて使用することができる。
【０１１８】
また、光輝性顔料としては、例えば、アルミニウム（蒸着アルミニウムを含む）、銅、亜鉛、真ちゅう、ニッケル、酸化アルミニウム、雲母、酸化チタンや酸化鉄で被覆された酸化アルミニウム、酸化チタンや酸化鉄で被覆された雲母、ガラスフレーク、ホログラム顔料等を挙げられ、これらはそれぞれ単独でもしくは２種以上組み合わせて使用することができる。光輝性顔料は鱗片状であることが好ましい。
【０１１９】
溶剤系第２着色塗料（Ｙ）は、未硬化の第１着色塗膜上に、それ自体既知の方法、例えば、エアスプレー、エアレススプレー、回転霧化塗装、カーテンコート塗装等により塗装することができ、塗装の際、静電印加を行ってもよい。これらのうち、エアスプレー塗装、回転霧化塗装等の方法が好ましい。
【０１２０】
溶剤系第２着色塗料（Ｙ）の塗布量は、得られる複層塗膜の鮮映性等の観点から、硬化膜厚が６〜２０μｍ範囲内となる量が好ましく、８〜１５μｍの範囲内となる量がより好ましい。特に、水性第２着色塗料（Ｙ）が光輝性顔料を含む場合には、上記範囲内となる塗布量であれば、第２着色塗膜中での光輝性顔料が配向して、キラキラとした光輝感や光干渉感を持った優れた意匠性を持つ外観を得ることができる。
【０１２１】
また、水酸基含有樹脂（Ａ）の溶解性パラメーターδＡと溶剤系第２着色塗料（Ｙ）に含有される水酸基含有樹脂（Ｂ）の溶解性パラメーターδＢは０．６＜δＡ−δＢ＜１．２の関係であり、好ましくは０．６＜δＡ−δＢ≦１．１の関係である。
【０１２２】
δＡ−δＢが０．６を超える値であれば、溶剤系第１着色塗料（Ｘ）中の水酸基含有樹脂（Ａ）及び溶剤系第２着色塗料（Ｙ）中の水酸基含有樹脂（Ｂ）が混じり合うことを抑制できるので、鮮映性、フリップフロップ（ＦＦ）性及び硬度に優れた塗膜が得られる。
また、δＡ−δＢが１．２未満であれば、以下の工程（４）において、第２着色塗膜上に溶剤系２液型クリヤー塗料（Ｚ）が均一に濡れ広がり、第２着色塗膜全面においてクリヤー塗膜を形成することができる。
【０１２３】
［工程（４）］
本発明の工程（４）においては、上記工程（３）で得られた未硬化の第２着色塗膜上に溶剤系２液型クリヤー塗料（Ｚ）を塗装して未硬化のクリヤー塗膜を形成する。
【０１２４】
（溶剤系２液型クリヤー塗料（Ｚ））
溶剤系２液型クリヤー塗料（Ｚ）としては、自動車車体等の塗装用として公知の溶剤系かつ２液型の熱硬化性クリヤー塗料組成物をいずれも使用できる。該熱硬化性クリヤー塗料組成物としては、例えば、架橋性官能基を有する基体樹脂及び架橋剤を含有する有機溶剤型熱硬化性塗料組成物等を挙げることができる。
【０１２５】
前記基体樹脂が有する架橋性官能基としては、例えば、カルボキシル基、水酸基、エポキシ基及びシラノール基等を挙げることができる。
【０１２６】
基体樹脂の種類としては、例えば、アクリル樹脂、ポリエステル樹脂、アルキド樹脂、ウレタン樹脂、エポキシ樹脂及びフッ素樹脂等を挙げることができる。
【０１２７】
前記架橋剤としては、例えば、ポリイソシアネート化合物、ブロック化ポリイソシアネート化合物、メラミン樹脂、尿素樹脂、カルボキシル基含有化合物、カルボキシル基含有樹脂、エポキシ基含有樹脂及びエポキシ基含有化合物等を挙げることができる。
【０１２８】
溶剤系２液型クリヤー塗料（Ｚ）の基体樹脂／架橋剤の組み合わせとしては、水酸基含有樹脂／ポリイソシアネート化合物等が好ましい。
【０１２９】
また、上記溶剤系２液型クリヤー塗料（Ｚ）には、必要に応じて、透明性を阻害しない程度に、着色顔料、光輝性顔料及び染料等を含有させることができ、さらに、体質顔料、紫外線吸収剤、光安定剤、消泡剤、増粘剤、防錆剤及び表面調整剤等を適宜含有させることができる。
【０１３０】
溶剤系２液型クリヤー塗料（Ｚ）は、第２着色塗膜上に、それ自体既知の方法、例えば、エアレススプレー、エアスプレー及び回転霧化塗装機等により塗装することができ、塗装の際、静電印加を行ってもよい。
【０１３１】
溶剤系２液型クリヤー塗料（Ｚ）による塗装の膜厚は、硬化膜厚で、通常１０〜８０μｍの範囲内とすることが好ましく、１５〜７０μｍの範囲内とすることがより好ましく、２０〜６０μｍの範囲内とすることがさらに好ましい。
【０１３２】
また、溶剤系２液型クリヤー塗料（Ｚ）の塗装後は、必要に応じて、室温で１〜６０分間のインターバルをおいたり、４０〜８０℃で１〜６０分間程度プレヒートしたりすることが好ましい。
【０１３３】
［工程（５）］
本発明の複層塗膜形成方法の工程（５）においては、上記工程（１）〜（４）で形成された未硬化のプライマー塗膜、未硬化の第１着色塗膜、未硬化の第２着色塗膜及び未硬化のクリヤー塗膜を、７５〜９５℃、好ましくは８０〜９０℃に加熱することによってこれらを同時に硬化させる。
【０１３４】
加熱温度が７５℃以上であることにより、優れた硬度を持つ複層塗膜を得ることができ、加熱温度が９５℃以下であることにより、優れた鮮映性持つ複層塗膜を得ることができる。
【０１３５】
前記プライマー塗膜、第１着色塗膜、第２着色塗膜及びクリヤー塗膜の硬化は、通常の塗膜の焼付け手段、例えば、熱風加熱、赤外線加熱及び高周波加熱等により、行うことができる。
また加熱時間は、１０〜６０分間が好ましく、１５〜４０分間がより好ましい。
【実施例】
【０１３６】
以下、実施例を挙げて本発明をさらに具体的に説明する。なお、本発明の範囲はこれらの実施例のみに限定されるものではない。また、実施例中の「部」及び「％」は、それぞれ、「質量部」及び「質量％」を示す。
【０１３７】
［試験板の作製］
金属部材として、リン酸亜鉛処理された冷延鋼板（４５０ｍｍ×３００ｍｍ×０．８ｍｍ）に、熱硬化性エポキシ樹脂系カチオン電着塗料組成物（商品名「エレクロンＧＴ−１０」、関西ペイント社製）を膜厚２０μｍになるように電着塗装し、１７０℃で３０分加熱して硬化させたものを用意した。
【０１３８】
プラスチック部材として、厚さ２ｍｍのポリプロピレン板（３５０ｍｍ×１０ｍｍ×２ｍｍ）を用意した。
【０１３９】
そして、上記で用意した金属部材及びプラスチック部材の表面を、石油ベンジンを含ませたガーゼで拭いて脱脂処理し、それらを隣接配置して、試験板とした。
【０１４０】
［水酸基含有樹脂（Ａ）及び（Ｂ）の製造］
（製造例１）
撹拌装置、温度計、還流冷却器、サーモスタット及び滴下用ポンプを備えた反応容器に、キシレン６０部を仕込み、窒素ガスを吹き込みながら、撹拌しながら１４５℃まで昇温し、
メチルメタクリレート                ５２部、
エチルアクリレート                  ２２部、
メトキシエチルアクリレート          １０部、
２−ヒドロキシエチルメタクリレート  １５部及び、
アクリル酸                            １部
上記単量体と重合開始剤との混合物を反応容器中へ、滴下用ポンプを利用して３時間かけて一定速度で滴下した。その後２，２’−アゾビスイソブチロニトリル０．５部及びキシレン１０部の混合物を１時間かけて一定速度で滴下した。滴下終了後、同温度で３時間熟成し反応を終了し、水酸基含有アクリル樹脂（Ａ−１）の溶液を得た。
【０１４１】
得られた水酸基含有アクリル樹脂（Ａ−１）の溶液は、固形分含有率５０％の均一な透明溶液であった。また、水酸基含有アクリル樹脂（Ａ−１）の溶解性パラメーターδＡは１０．６、重量平均分子量は２９，０００、水酸基価は６５ｍｇＫＯＨ／ｇであった。
【０１４２】
（製造例２〜５）
上記製造例１において、モノマー組成を表１に記載のものとした以外は製造例１と同様にして水酸基含有樹脂（Ａ−２）〜（Ａ−５）を得た。水酸基含有樹脂（Ａ−２）〜（Ａ−５）の溶解性パラメーターδＡ、重量平均分子量、及び水酸基価は表１に示すとおりであった。
【０１４３】
（製造例６〜１０）
上記製造例１において、モノマー組成を表２に記載のものとした以外は製造例１と同様にして水酸基含有樹脂（Ｂ−１）〜（Ｂ−５）を得た。水酸基含有樹脂（Ｂ−１）〜（Ｂ−５）の溶解性パラメーターδＢ、重量平均分子量、及び水酸基価は表２に示すとおりであった。
なお、上記で得られた水酸基含有樹脂（Ａ−１）〜（Ａ−５）及び水酸基含有樹脂（Ｂ−１）〜（Ｂ−５）は、「水酸基含有アクリル樹脂」である。
【０１４４】
【表１】
2019166454.tif 000002
【０１４５】
【表２】
2019166454.tif 000003
【０１４６】
［溶剤系第１着色塗料（Ｘ）の製造］
（製造例１１）
固形分５０％の水酸基含有樹脂（Ａ−１）溶液１０．６部（固形分）、固形分６０％の水酸基含有ポリエステル樹脂（Ａ−６）（水酸基価：１０５、溶解性パラメーター値：１０．６）溶液２．６部（固形分）、「スミジュールＮ３３００」（商品名、住化コベストロウレタン社製、ポリイソシアネート化合物）９．５部（固形分）、「ＪＲ−８０６」（商品名、テイカ社製、酸化チタン顔料）２８．３部（固形分）、「ＭＡ−１００」（商品名、三菱ケミカル社製、カーボンブラック）０．２部、「バリファインＢＦ−２０」（商品名、堺化学工業社製、平均粒子径０．０３μｍの硫酸バリウム）７．４部を均一に混合した。
さらに、アネスト岩田社製「粘度カップ  ＮＫ−２」で測定した２０℃での粘度が２０±１秒となるように、酢酸ブチルにて固形分含有率を調整し溶剤系第１着色塗料（Ｘ−１）を得た。
【０１４７】
（製造例１２〜１５）
上記製造例１１において、モノマー組成を表３に記載のものとした以外は製造例１１と同様にして溶剤系第１着色塗料（Ｘ−２）〜（Ｘ−５）を得た。
【０１４８】
【表３】
2019166454.tif 000004
【０１４９】
［溶剤系第２着色塗料（Ｙ）の製造］
（製造例１６）
固形分５０％の水酸基含有アクリル樹脂（Ｂ−１）溶液２１．６部（固形分）、固形分７０％の水酸基含有ポリエステル樹脂（Ｂ−６）（水酸基価：６０、溶解性パラメーター値：９．９）溶液４．５部（固形分）、「ＧＸ１８０Ａ」（商品名、旭化成社製、アルミニウムペースト）５．４部（固形分）、「バリファインＢＦ−２０」（商品名、堺化学工業社製、平均粒子径０．０３μｍの硫酸バリウム、体質顔料）３．１部を均一に混合した。
さらに、アネスト岩田社製「粘度カップ  ＮＫ−２」で測定した２０℃での粘度が１０±１秒となるように、酢酸ブチルにて固形分含有率を調整し溶剤系第２着色塗料（Ｙ−１）を得た。
【０１５０】
（製造例１７〜２０）
上記製造例１１において、モノマー組成を表４に記載のものとした以外は製造例１６と同様にして溶剤系第２着色塗料（Ｙ−２）〜（Ｙ−５）を得た。
た。
【０１５１】
【表４】
2019166454.tif 000005
【０１５２】
［試験塗板の作製］
（実施例１）
上記で得られた試験板に、水性プライマー塗料「ソフレックス３１００」（商品名、関西ペイント社製）を硬化膜厚１０μｍになるようにスプレー塗装し、室温で６分間静置してから、上記で製造した溶剤系第１着色塗料（Ｘ−１）を硬化膜厚２０μｍになるように静電塗装し、室温で６分間静置し、さらに上記で製造した溶剤系第２着色塗料（Ｙ−１）を硬化膜厚１０μｍになるように静電塗装した。
【０１５３】
次に、溶剤系２液型クリヤー塗料（Ｚ）「ソフレックス７５００」（商品名、関西ペイント社製）を乾燥膜厚３５μｍになるように静電塗装し、室温で５分間放置してから、８５℃のオーブンで３０分間加熱して複層塗膜が形成された試験塗板を得た。
得られた複層塗膜について、以下に記す各種塗膜性能試験を行った。結果を表５に示す。
【０１５４】
（実施例２〜５及び比較例１〜４）
実施例１において、溶剤系第１着色塗料（Ｘ）、溶剤系第２着色塗料（Ｙ）及び焼付け温度を表５に示すものとした以外は実施例１と同様にして、複層塗膜が形成された試験塗板を得た。得られた各複層塗膜について、以下に記す各種塗膜性能試験を行った。
なお、比較例２においては、溶剤系２液型クリヤー塗料（Ｚ）「ソフレックス７５００」（商品名、関西ペイント社製）が塗膜上に均一に濡れ広がらず、塗膜全面においてクリヤー塗膜を形成することができなかったため、各種塗膜性能試験は行わなかった。結果を表５に示す。
【０１５５】
［塗膜性能試験］
（鮮映性）
上記で得られた各試験塗板について、ＤＯＩ（Ｄｅｔｅｒｍｉｎａｔｉｏｎ  ｏｆ  ｉｍａｇｅ  ｃｌａｒｉｔｙ）測定装置「Ｗａｖｅ  Ｓｃａｎ  ＤＯＩ」（商品名、ＢＹＫ  Ｇａｒｄｎｅｒ社製）によってＷｂ値を測定した。
Ｗｂ値が小さいほど塗面の鮮映性が高いことを示す。Ｗｂ値は小さいほどよく、少なくとも、２０未満という条件を満たす必要がある。
【０１５６】
（フリップフロップ（ＦＦ）性）
上記で得られた各試験塗板について、レーザー式メタリック感測定装置「アルコープＬＭＲ−２００」（商品名、関西ペイント社製）を用いて、受光角１５°のＹ値であるａ及び受光角１１０°のＹ値であるｂを測定し、下記の式によってＦＦ値を求めた。
ＦＦ値＝（ａ−ｂ）／［（ａ＋ｂ）／２］
【０１５７】
ＦＦ値が大きいほど観察角度（受光角）によるＹ値（明度）の変化が大きく、フリップフロップ性に優れていることを示す。なお、ＦＦ値の上限は２．００である。
【０１５８】
（鉛筆硬度）
ＪＩＳ  Ｋ  ５６００−５−４（１９９９）「引っかき硬度（鉛筆法）」に準拠して、上記で得られた各試験塗板の塗面の鉛筆硬度を測定した。
鉛筆硬度がＦ又はＨであれば、硬度が良好である。
【０１５９】
【表５】
2019166454.tif 000006
【０１６０】
表５から分かるとおり、実施例１〜５の試験塗板は、鮮映性、フリップフロップ（ＦＦ）性及び硬度に優れたものであった。
【０１６１】
一方、δＡ−δＢが０．５である比較例１の試験塗板は、鮮映性及びフリップフロップ（ＦＦ）性が実施例１〜５の試験塗板より劣っていた。
また、δＡ−δＢが１．４である比較例２では、溶剤系２液型クリヤー塗料（Ｚ）「ソフレックス７５００」（商品名、関西ペイント社製）が塗膜上に均一に濡れ広がらず、塗膜全面においてクリヤー塗膜を形成することができなかったため、各種塗膜性能試験は行わなかった。
【０１６２】
さらに、塗膜の加熱温度が６０℃であった比較例３の試験塗板は、フリップフロップ（ＦＦ）性及び硬度が実施例１〜５の試験塗板より劣っていた。
また、塗膜の加熱温度が１１０℃であった比較例４の試験塗板は、鮮映性が実施例１〜５の試験塗板より劣っていた。